(57)【要約】【課題】低コストで、柔軟性と高信頼性を有する面状発熱体を提供することを目的とする。【解決手段】少なくとも難燃性基材３と、前記難燃性基材３上に支持され、０．００５から０．２Ω・ｃｍの範囲の室温での比抵抗と１０から４００マイクロメートルの厚みを有する難燃性ＰＴＣ抵抗体４と、前記難燃性ＰＴＣ抵抗体４に給電し、１０から２００ミリメートルの範囲内の間隔を有する一対の難燃性電極５と、前記難燃性基材３、難燃性ＰＴＣ抵抗体４、難燃性電極５を被覆する難燃性被覆材６とからなる。【選択図】図１
2010244971.tif 000002
【特許請求の範囲】
【請求項１】
少なくとも難燃性基材と、前記難燃性基材上に支持され、０．００５から０．２Ω・ｃｍの範囲の室温での比抵抗と１０から４００マイクロメートルの厚みを有する難燃性ＰＴＣ抵抗体と、前記難燃性ＰＴＣ抵抗体に給電し、１０から２００ミリメートルの範囲内の間隔を有する一対の難燃性電極と、前記難燃性基材、難燃性ＰＴＣ抵抗体、難燃性電極を被覆する難燃性被覆材とからなる面状発熱体。
【請求項２】
難燃性基材として、難燃剤が含浸乾燥、もしくは分子中に組み込まれたポリエステル繊維からなる不織布を用いた請求項１記載の面状発熱体。
【請求項３】
難燃性ＰＴＣ抵抗体として、少なくとも結晶性樹脂と導電体と難燃剤とカップリング剤と化学架橋剤とからなる請求項１記載の面状発熱体。
【請求項４】
難燃性電極として、難燃性被膜抵抗体で被覆された金属撚り腺を用いてなる請求項１記載の面状発熱体。
【請求項５】
難燃性被膜抵抗体として、少なくとも結晶性樹脂と導電性ウィスカを含む導電体と難燃剤とカップリング剤とからなる請求項４記載の面状発熱体。
【請求項６】
難燃性被覆材が、難燃性熱融着材と難燃性フィルムとからなる請求項１記載の面状発熱体。
【請求項７】
難燃性熱融着剤が、分子量が１０，０００から３０，０００の範囲の有機溶剤難溶性の結晶性ポリエステル樹脂と難燃剤とからなる請求項６記載の面状発熱体。
【請求項８】
難燃性フィルムが、難燃性ポリエステル樹脂、または液晶ポリマーからなる請求項６記載の面状発熱体。
【請求項９】
請求項１〜８いずれか１項記載の面状発熱体を搭載した自動車用座席装置。
【発明の詳細な説明】
【技術分野】
【０００１】
本発明は、任意の面形状を持つ器具に装着可能な柔軟性とＰＴＣ特性とを有する面状発熱体に関する。
【背景技術】
【０００２】
従来、この種の面状発熱体には、ベースポリマーと、カーボンブラック、金属粉末、グラファイトなどの導電性物質を溶媒に分散して抵抗体インクとして、これを基材に印刷・乾燥して通電により発熱する抵抗体組成物を用いている。
【０００３】
特に、ベースポリマーとして結晶性樹脂を用いてＰＴＣ特性を持たせたものが多い。
【０００４】
すなわち、図９，１０に示すように、ポリエステルフィルムなどの電気絶縁性の基材５０上に、銀ペーストなどの導電性ペーストを印刷・乾燥して得た一対の櫛形状電極５１、５２と、これにより給電される位置に高分子抵抗体インクを印刷・乾燥して得た高分子抵抗体５３とを設け、さらに、基材５０と同様の材質の被覆材５４で前記櫛形状電極５１、５２および高分子抵抗体５３を被覆して保護する構成としていた。
【０００５】
前記基材５０及び被覆材５４としてポリエステルフィルムを用いる場合には、被覆材５４に、例えば変性ポリエチレン系の熱融着性樹脂５５を予め接着しておき、熱を与えながら加圧する（熱時加圧）ことにより、基材５０と被覆材５４とをこの熱融着性樹脂５５を介して接合するようにしている。
【０００６】
これにより、櫛形状電極５１、５２及び高分子抵抗体５３は外界から隔離され、長期信頼性を付与されるのである。
【０００７】
ＰＴＣ特性とは、温度上昇によって抵抗値が上昇し、ある温度に達すると抵抗値が急激に増加する抵抗温度特性（Ｐｏｓｉｔｉｖｅ  Ｔｅｍｐｅｒａｔｕｒｅ  Ｃｏｅｆｆｉｃｉｅｎｔ）を有するものであり、すなわち、このＰＴＣ特性を有する高分子抵抗体５３によれば、自己温度調節機能をもたせることができるものである。
【０００８】
他にも、抵抗体組成物をインクとしてではなく、結晶性樹脂をベースポリマーとして、これにカーボンブラックやグラファイトなどの導電性物質を混練して作製された混練物を電極ケーブルとともに押し出し成型して構成したものも見受けられ、凍結防止用ヒータとして用いられている（例えば、特許文献１、２、３参照）。
【先行技術文献】
【特許文献】
【０００９】
【特許文献１】特開昭５６−１３６８９号公報
【特許文献２】特開平６−９６８４３号公報
【特許文献３】特開平８−１２０１８２号公報
【発明の概要】
【発明が解決しようとする課題】
【００１０】
しかしながら、前記従来の構成では、用いられる抵抗体組成物の比抵抗は通常１００００Ω・ｃｍ以上であり、そのため櫛形電極のように非常に近接して給電する構成となっていた。
【００１１】
通常、櫛形電極は銀ペーストに印刷・乾燥により形成されるので高価なものとなっていた。
【００１２】
また、ポリエステルフィルムなどの剛直な電気絶縁性の基材５０に印刷した櫛形状電極５１、５２及び高分子抵抗体５３を同じく電気絶縁性の被覆材５４で保護する多層構造で、基材５０や被覆材５４の材質やその厚さによっては、柔軟性に欠け、この面状発熱体をカーシートヒータ（自動車の座席暖房用ヒータ）に用いられた場合の着座感や、ハンドルヒータに用いられた場合の手触り感が損なわれるといった問題があった。
【００１３】
さらに、抵抗体組成物をインクとして作製したものは、塗布量調整により１０マイクロメートル程度の薄膜状に発熱部を形成できるので、抵抗体組成物そのものの柔軟性を発揮することは容易である。
【００１４】
しかしながら、インク状の抵抗体組成物を塗布する面としては、平滑で含浸することがなく、かつ腰のあるポリエステルフィルムなどの電気絶縁性基材を用いる必要があり、このことが柔軟性を損ねる結果となっていた。
【００１５】
また、発熱体として、高価な導電性ペーストを櫛型電極として多量に用いる必要があるとともに、複雑な多層構成となるので、コストが高いという欠点を有していた。
【００１６】
一方、押し出し成型に用いる抵抗体組成物では、インクに供するものに比べてミリメートル単位の厚肉となり、柔軟性に欠けるとともに、電極ケーブル間が近接した構成となり面状発熱体と言えるものでななかった。
【００１７】
Ｔダイ押し出し加工やカレンダー加工などの薄肉成型法もあるが、これらの加工法に適した抵抗体組成物の提案はされていない。
【００１８】
上記従来の技術の問題点に鑑み、本発明が解決しようとする課題は、薄肉成型可能な低比抵抗を有する抵抗体組成物を提供して、柔軟性と器具に装着した際の面状発熱体の使用感と信頼性を向上させるとともに低コスト化を図った面状発熱体を提供することにある。
【課題を解決するための手段】
【００１９】
上記課題を解決するために、本発明の面状発熱体は、少なくとも難燃性基材と、前記難燃性基材上に支持され、０．００５から０．２Ω・ｃｍの範囲の室温での比抵抗と１０から４００マイクロメートルの厚みを有する難燃性ＰＴＣ抵抗体と、前記難燃性ＰＴＣ抵抗体に給電し、１０から２００ミリメートルの範囲内の間隔を有する一対の難燃性電極と、前記難燃性基材、難燃性ＰＴＣ抵抗体、難燃性電極を被覆する難燃性被覆材とからなる。
【発明の効果】
【００２０】
本発明によれば、難燃性と低い比抵抗を有し、車などの低電圧で使用できる使い勝手のよい発熱体を提供できるものである。
【図面の簡単な説明】
【００２１】
【図１】本発明の実施の形態１を示す面状発熱体の平面図
【図２】図１のＸ−Ｙ断面図
【図３】要部拡大断面図
【図４】同実施の形態１における面状発熱体を取りつけた自動車の座席を示す側面図
【図５】同自動車の座席の正面図
【図６】抵抗体組成物の膜厚と比抵抗の関係を示すグラフ
【図７】本発明の実施の形態２における面状発熱体を示す平面図
【図８】図７のＸ−Ｙ断面図
【図９】従来の面状発熱体を示す平面図
【図１０】図９のＸ−Ｙ断面図
【発明を実施するための形態】
【００２２】
第１の発明は、少なくとも難燃性基材と、前記難燃性基材上に支持され、０．００５から０．２Ω・ｃｍの範囲の室温での比抵抗と１０から４００マイクロメートルの厚みを有する難燃性ＰＴＣ抵抗体と、前記難燃性ＰＴＣ抵抗体に給電し、１０から２００ミリメートルの範囲内の間隔を有する一対の難燃性電極と、前記難燃性基材、難燃性ＰＴＣ抵抗体、難燃性電極を被覆する難燃性被覆材とからなる。
【００２３】
したがって、難燃性と低い比抵抗を有し、車などの低電圧で使用できる面状発熱体を提供できる。
【００２４】
第２の発明は、特に、前記第１の発明において、難燃性基材として、難燃剤が含浸乾燥、もしくは分子中に組み込まれたポリエステル繊維からなる不織布を用いた。
【００２５】
この構成により、難燃性と柔軟性を兼ね備えた基材とすることができる。
【００２６】
第３の発明は、特に、前記第１の発明において、難燃性ＰＴＣ抵抗体として、少なくとも結晶性樹脂と導電体と難燃剤とカップリング剤と化学架橋剤とから構成した。
【００２７】
この構成により、難燃性と、カップリング剤による結晶性樹脂と導電体間の結合強化、化学架橋剤による結晶性樹脂の耐熱性向上により抵抗値安定性に優れたＰＴＣ抵抗体を提供できる。
【００２８】
第４の発明は、特に、前記第１の発明において、難燃性電極として、難燃性被膜抵抗体で被覆された金属撚り腺を用いた。
【００２９】
この構成により、金属撚り腺と難燃性ＰＴＣ抵抗体とを難燃性被膜抵抗体を介して電気的接続を図るとともに、金属撚り腺の断線時の発火を難燃性被膜抵抗体で阻止することができる。
【００３０】
第５の発明は、特に、前記第４の発明において、難燃性被膜抵抗体として、少なくとも結晶性樹脂と導電性ウィスカを含む導電体と難燃剤とカップリング剤とからなる。
【００３１】
この構成により、難燃性被膜抵抗体中の導電性ウィスカが電極断線時の電流集中を阻止して、安全性の高い面状発熱体を提供できる。
【００３２】
第６の発明は、特に、前記第１の発明において、難燃性熱融着性被覆材が、難燃性熱融着材と難燃性フィルムとからなる。
【００３３】
この構成により、難燃性と熱有着性に優れた被覆材を提供できる。
【００３４】
第７の発明は、特に、前記第６の発明において、難燃性熱融着剤が、分子量が１０，０００から３０，０００の範囲の有機溶剤難溶性の結晶性ポリエステル樹脂と難燃剤とからなる。
【００３５】
この構成により、溶融粘度が低く、難燃性ＰＴＣ抵抗体の熱膨張を阻害することなく、難燃性ＰＴＣ抵抗体の高いＰＴＣ特性を発現できる。
【００３６】
第８の発明は、特に、前記第６の発明において、難燃性フィルムが、難燃性ポリエステル樹脂、または液晶ポリマーからなる。
【００３７】
この構成により、柔軟性を有する難燃性フィルムを提供できる。
【００３８】
第９の発明は、特に、前記第〜８のいずれか一つの面状発熱体を自動車用座席に搭載したものである。
【００３９】
以下、本発明の実施の形態について、図面を参照しながら説明する。なお、本実施の形態によって本発明が限定されるものではない。
【００４０】
（実施の形態１）
図１〜３において、面状発熱体１は、幅方向中央に打ち抜き部２を有する難燃性基材３の上の左右に配置した難燃性ＰＴＣ抵抗体４と、前記難燃性基材３および難燃性ＰＴＣ抵抗体４の間に位置し、左右各一対の難燃性電極５と、前記難燃性ＰＴＣ抵抗体４を覆う難燃性被覆材６と、この難燃性被覆材６の上面に重ね合わせた液晶ポリマーフィルム７とを具備するものである。
【００４１】
前記難燃性基材３は、例えば、難燃剤が含浸乾燥されてなる難燃性ポリエステル繊維をニードルパンチで作成したものであり、また、難燃性電極５は、銅銀合金からなる集合金属撚り線８を難燃性被覆抵抗体９で被覆したものであって、前記難燃性基材３に糸で部分的に縫い付けて配置してある。
【００４２】
そして、左右一対の難燃性電極５が配置された難燃性基材３上にカレンダー加工によりフィルム状の難燃性ＰＴＣ抵抗体４を作製すると同時に、熱融着させて貼り合わせている。一方、難燃性被覆材６は、厚さ３０マイクロメートルのポリエステルタイプの液晶ポリマーフィルムに、窒素・リン系の粉末状難燃剤が混練された結晶性ポリエステル樹脂をＴダイ押し出し法により５５マイクロメートルの厚みのフィルムとして貼り合わせて形成したもので、難燃性の結晶性ポリエステル樹脂をホットメルト材として、この難燃性ＰＴＣ抵抗体４上に難燃性被覆材６を熱ラミネートし、さらに、中央部を打ち抜いて面状発熱体１としている。
【００４３】
なお、一対の電難燃性電極５に電源を供給するためのリード線は省略している。
【００４４】
また、中央部の打ち抜き部２はこの場所に限定するものではなく、例えば、自動車用座席装置の表皮材の形態によりこれ以外の場所にも設けることができる。
【００４５】
この場合、難燃性電極５の配線パターンを変更する必要があるが、これにも対応できることは言うまでもない。
【００４６】
難燃性ＰＴＣ抵抗体４は、結晶性樹脂組成物をエチレン・酢酸ビニル共重合体（商品名「ＥＶ１５０」、融点６１℃、三井デュポン・ポリケミカル（株）製）２０部と、酸化ポリエチレンワックス（商品名「ＮＰＳ−９１２５」、凝固点６６℃、日本精鑞（株）製）２０部と、エチレン・メタアクリル酸メチル共重合体（商品名「アクリフトＷＨ２０６」、融点８６℃、住友化学（株）製）３０部と、オレフィン系熱可塑性エラストマー（商品名「ゼラス５０５３」、融点１７０℃、三菱化学（株）製）３０部で構成し、この結晶性樹脂組成物２６重量％と、３種類の導電体として、カーボンブラック（商品名「プリンテックスＬ」、１次粒子径２１ｎｍ、デグサ社製）と、カーボンブラック（商品名「＃１０Ｂ」、１次粒子径７９ｎｍ、三菱化学（株）製）と、グラファイト（商品名「ＵＰ−１０
」、鱗状黒鉛、日本黒鉛（株）製）とを組み合わせて、５４重量％と、液状難燃剤（商品名「レオフォスＲＤＰ」、リン酸エステル系液状難燃剤、味の素（株）製）１３重量％と、加工助剤としてポリテトラフルオロエチレン（ＰＴＦＥ）にアクリル変性を施した添加剤（商品名「メタブレンＡ３０００」、三菱レイヨン（株）製）２．５重量％、チタニウム系カップリング剤（商品名「プレンアクトＫＲ−４４」、味の素ファインテクノ（株）製）３重量％と、化学架橋剤１重量％とを混練して作製した。
【００４７】
また、液晶ポリマーフィルム７は、樹脂として、エチレン・酢酸ビニル共重合体（商品名「ＥＶ１５０」、融点６１℃、三井デュポン・ポリケミカル（株）製）１５重量％と、無水マレイン酸変性ポリエチレン（商品名「ボンダインＬＸ−４１１０」、融点１０７℃、アルケマ社製）１５重量％と、導電体として、カーボンブラック（商品名「プリンテックスＬ」、１次粒子径２１ｎｍ、デグサ社製）１１重量％と、カーボンブラック（商品名「＃１０Ｂ」、１次粒子径７９ｎｍ、三菱化学（株）製）２２重量％と、繊維状導電体として、針状導電性酸化チタンウィスカ（商品名「ＦＴＸ−１４−６」、石原産業（株）製）２２重量％と、液状難燃剤（商品名「レオフォスＲＤＰ」、リン酸エステル系液状難燃剤、味の素（株）製）１１．５重量％と、加工助剤としてポリテトラフルオロエチレン（ＰＴＦＥ）にアクリル変性を施した添加剤（商品名「メタブレンＡ３０００」、三菱レイヨン（株）製）２．５重量％、安定化剤としてチタニウム系カップリング剤（商品名「プレンアクトＫＲ−４４」、味の素ファインテクノ（株）製）１重量％とを混練して作製した。
【００４８】
難燃性被覆材６は、結晶性ポリエステル樹脂（商品名「バイロンＧＭ−９２０」、融点１０７℃、東洋紡績（株）製）７５重量部と、窒素・リン系難燃剤（商品名「アデカスタブＦＰ−２０００」、白色粉末、旭電化工業（株）製）２５重量部とを混練して作製した。
【００４９】
図４，５に示したように、この面状発熱体１は自動車用座席装置１０の暖房用熱源として搭載されるもので、具体的には、その座部１１および背もたれ部１２に取り付けられる。
【００５０】
座部１１および背もたれ部１２の吊り込み部（図示せず）に対応するために中央部や周縁部に吊り込むための耳部（電気絶縁性基材の延長部）が設けられるが、ここでは省略している。
【００５１】
また、このような面状発熱体１を装着した座部１１は、一般的に腰掛けた人体による荷重がかかった時に変形し、荷重がかからなくなると復元するウレタンパットなどの座席基材１３と、ファブリックや皮革などの座席表皮１４を備えている。
【００５２】
したがって、座部１１の座席基材１３上に難燃性基材３側を配置して取り付けられる薄い面状発熱体１も前記した座部１１の変形に対応して相似の変形をしなければならない。
【００５３】
そのために、種々の発熱パターンの設計、そのための難燃性電極５の配置形状を変更する必要があることは言うまでもないが、ここでは省略している。
【００５４】
なお、背もたれ部１２への面状発熱体１の配置も座部１１と同様であるので説明を省略している。
【００５５】
難燃性電極５は、相対向するように幅の広い一対（電気的に正側と負側）の主電極５ａ，５ｂを面状発熱体１の長手方向の外側部沿って配設され、これに重なるように配設した難燃性ＰＴＣ抵抗体４に主電極５ａ，５ｂより給電することで、難燃性ＰＴＣ抵抗体４に
電流が流れ、発熱する。
【００５６】
上記実施の形態において、得られた面状発熱体１の面積抵抗は５４Ω□（２０℃、難燃性ＰＴＣ抵抗体４の膜厚１００マイクロメートル）、自動車用座席装置１０の座部１１に用いる熱源としては９Ω（２０℃）であった。
【００５７】
３００ｍｍ×３５０ｍｍ四角の面積に難燃性電極５の間隔１００ｍｍで２列の配置構成としている（難燃性電極３間隔１００ｍｍで長さ６００ｍｍに相当）。この場合の比抵抗は、約０．０５５Ω・ｃｍであった。
【００５８】
難燃性電極５の間隔を指定した場合の難燃性ＰＴＣ抵抗体４の膜厚と比抵抗との関係を図６のグラフに示した。
【００５９】
カレンダー加工での膜厚は最低でも７５マイクロメートル、ロールコーター加工では１０マイクロメートルと見ている。また、比抵抗としては、本実施の形態の難燃性ＰＴＣ抵抗体で用いたカーボンブラック・グラファイト系では０．０３Ω・ｃｍが下限と見ている。
【００６０】
したがって、０．００５Ω・ｃｍの比抵抗の実現には金属粉の添加が不可欠となるが、金属粉では高充填しないと導通を確保できない。
【００６１】
カレンダー加工に用いる樹脂コンパウンドには適用できないと考える。ロールコーター加工に用いる抵抗体インクでは十分適用が可能である。
【００６２】
加工法に応じた難燃性ＰＴＣ抵抗体４の抵抗設定および実用的な最大膜厚（約４００マイクロメートル）の関係から比抵抗および膜厚の関係をそれぞれ０．００５〜０．２Ω・ｃｍ、１０〜４００マイクロメートルとした。
【００６３】
今回、得られた難燃性ＰＴＣ抵抗体４はＰＴＣ特性を有し、温度が上昇すると抵抗値が上昇し、所定の温度になるように自己温度調節機能を有するようになり、温度コントロールが不要で安全性の高い面状発熱体１としての機能を有するようになる。
【００６４】
また、自動車用座席装置に組み込まれる熱源としては着座感や難燃性を満足することができる。
【００６５】
着座感は、紙のような音鳴り感がなく、座席表皮材と同等の伸び特性、すなわち、５％の伸びに対して７０Ｎ以下の荷重であることで満足できる。
【００６６】
また、ＰＴＣ特性を有する面状発熱体として速熱性と省エネ性を、従来のチュービングヒーターを発熱体とするものに比べて発揮することができる。
【００６７】
チュービングヒーターを発熱体とするものは、温度制御器を必要としてＯＮ−ＯＦＦ制御で通電を制御して発熱温度を制御している。
【００６８】
ＯＮ時のヒータ線温度は約８０℃まで上昇するため、座席表皮材とはある程度の距離をおいて配置する必要があるのに対して、本実施の形態の面状発熱体では、発熱温度が４０℃〜５０℃の範囲に自己制御されるので、座席表皮材近傍に近接して配置することができる。発熱温度が低く、座席近傍であることより、速熱性と外部への放熱ロスを低減できることによる省エネ性を実現できる。
【００６９】
また、難燃性基材３に難燃性不織布を用いて、また、難燃性ＰＴＣ抵抗体４に難燃剤を配合することで難燃性を実現できる。
【００７０】
難燃性は、面状発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【００７１】
本実施の形態の難燃性ＰＴＣ抵抗体４（難燃剤添加濃度１３重量％）を用いた面状発熱体１の難燃性評価結果は不燃性であった（着火して１．５インチにある標線までに達することなく消火）。
【００７２】
本実施の形態で得た面状発熱体１を、８０℃炉中放置試験、１５０℃炉中放置試験、−２０℃と５０℃のヒートサイクル試験を実施した。
【００７３】
その結果、それぞれ、５００時間、２００時間、２００回後も抵抗値変化率はいずれも初期の３０％以内であった。
【００７４】
この要因としては、安定化剤として用いているチタニウム系カップリング剤の導電体表面への結合による導電体の安定化効果と、加工助剤による溶融張力の向上効果に起因していると考えられた。
【００７５】
また、優れたＰＴＣ特性を発揮するために、酸化ポリエチレンワックスなどの低融点の高結晶性樹脂の適用や複数の導電体を組み合わせることを本発明では適用している。
【００７６】
そのメカニズムの詳細は現時点では不明であるが以下のように推察している。
【００７７】
先ず、ＰＴＣ特性を有する抵抗体組成物とするためには、用いる結晶性樹脂は、その融点が発熱飽和温度以上の近傍にあって、結晶化度の高いものを選択する必要がある。
【００７８】
ポリエチレン共重合体では融点が低下するほど結晶化度が低下して急峻なＰＴＣ特性を実現できないことを見出し、低融点でありながら高い結晶化度を有するものとしてパラフィンワックスを、かつ他の樹脂との親和性を向上させるために一部が酸化された酸化ポリエチレンワックスを用いたことによる添加効果と、導電粒子サイズや形状の異なる導電体の組み合わせがマッチングしたものと考えている。
【００７９】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている。）の発達した構造のものであるが、そうした導電性カーボンブラックでは一方で、ＰＴＣ特性を発現しにくいという欠点を有していた。
【００８０】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。
【００８１】
一方で、１次粒子径の大きいカーボンブラックは優れたＰＴＣ特性を有することを発明者らは知見として得ていた。
【００８２】
また、グラファイトのような導電体は、カーボンブラックに比べるとさらに粒子径が大
きく、かつ鱗片のような層状構造を有する。これらの複数の導電体を組み合わせることで、厚みが約３００マイクロメートル以下で、面積抵抗が１００Ω□以下、比抵抗が０．２Ω・ｃｍ以下の抵抗を有するとともに、ＰＴＣ特性のひとつの指標となる２０℃の抵抗値の対する５０℃の抵抗値の比が１．５以上、２０℃の抵抗値の対する８０℃の抵抗値の比が５以上の抵抗体組成物とすることができた。
【００８３】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。
【００８４】
なお、上記実施の形態では、安定化剤として、チタニウム系カップリング剤を用いたが、これに限定するものではない。反応性樹脂として、エポキシ基変性ポリエチレンや、エポキシ基、オキサゾリン基、無水マレイン酸基など反応性を有する樹脂やエラストマー、ホットメルト材で良いことは言うまでもない。
【００８５】
また、難燃性電極５として難燃性被覆抵抗体付き電極線を用いたが、電極線をそのまま用いても良い。また、モンタン酸部分けん化エステルなどのワックス、さらには他のワックス等の可塑剤や分散剤を必要に応じて用いても良いことは言うまでもない。
【００８６】
また、導電体の形状としては特に言及しなかったが、球状、不定形以外に、ウィスカーや繊維形状のものと組み合わせても良い。
【００８７】
（実施の形態２）
図７，８は実施の形態２を示すもので、図１，２と相違する点は、難燃性基材３上に、先ず、カレンダー加工により難燃性ＰＴＣ抵抗体４をフィルム状に貼り合わせた後に難燃性電極５を縫製により設けた点にある。
【００８８】
そして、難燃性被覆材６を熱ラミネート時の熱時加圧処理により、難燃性電極５と難燃性ＰＴＣ抵抗体４との電気的接続と、難燃性ＰＴＣ抵抗体４への難燃性被覆材７の貼りあわせを同時に確保している。
【００８９】
なお、図１，２と同作用を行う構成には同一符号を付し、具体的説明は実施の形態１のものを援用する。
【００９０】
この構成においても、実施の形態１と同様、自動車用座席装置としての面状発熱体１を提供できる。
【００９１】
また、実施の形態１では難燃性電極５の位置が難燃性基材３と難燃性ＰＴＣ抵抗体４との間であるのに対して、本実施の形態２では難燃性ＰＴＣ抵抗体４上であるので、難燃性電極５の位置の確認が容易であるため、柔軟性を増したり取り付けるための抜き工程を確実に行うことができる。
【００９２】
また、後工程での難燃性電極５の配置の自由度があるため、難燃性ＰＴＣ抵抗体４を難燃性基材３への貼り合わせ工程を共通化して、種々発熱パターンの面状発熱体１の設計を行うことができる利点を有する。
【００９３】
なお、難燃性電極５の取り付けを縫製に限定するものではない。また、難燃性被覆抵抗体９は発熱機能を有する難燃性ＰＴＣ抵抗体４よりも薄膜で形成されるため、その比抵抗も発熱機能する難燃性ＰＴＣ抵抗体４よりも電圧集中かつ異常発熱しない程度で、高くて
も良いことは言うまでもない。
【００９４】
さらに、前記実施の形態の面状発熱体は、全て難燃性を有する構成部材で構成したが、必ずしもこれに限定するものではない。面状発熱体を別の難燃性部材、例えば金属板などに貼り合わせて、あるいは挟み込んで用いる場合には、別の難燃性部材の難燃性の効果が大きく、面状発熱体を難燃性にする必要が無いこともありうる。
【産業上の利用可能性】
【００９５】
以上のように、本発明にかかる面状発熱体は、柔軟性に富み、信頼性が高く、暖房用発熱体として自動車の座席、ハンドル、その他の部位の暖房に供することができる。
【符号の説明】
【００９６】
１  面状発熱体
３  難燃性基材
４  難燃性ＰＴＣ抵抗体
５  難燃性電極
６  難燃性被覆材
【図１】
2010244971.tif 000003
【図２】
2010244971.tif 000004
【図３】
2010244971.tif 000005
【図４】
2010244971.tif 000006
【図５】
2010244971.tif 000007
【図６】
2010244971.tif 000008
【図７】
2010244971.tif 000009
【図８】
2010244971.tif 000010
【図９】
2010244971.tif 000011
【図１０】
2010244971.tif 000012